(57)【特許請求の範囲】
【請求項１】
皮膚または創傷に貼り付けるための粘着ドレッシングであって、皮膚対向面および非皮膚対向面を有する裏当て層を備え、前記皮膚対向面には、直線状であるかまたは波形あるいはジグザグ形状等、湾曲している実質的に平行な粘着剤レーンが設けられ、前記粘着剤レーンは、コーティングされていない裏当て層の一部によって互いから隔置されるように、間に間隔をあけて配置され、前記粘着剤レーンの厚さが０．２５ｍｍ〜０．９ｍｍであり、前記ドレッシングが連続した粘着剤縁部分を備える、粘着ドレッシングを製造する方法であって、
−支持層を提供するステップと、
−少なくとも１つのノズルから前記支持層の一方の表面にくし状部にわたって粘着剤を配置し、それにより、コーティングされていない支持層のストリップによって分離された実質的に平行な粘着剤レーンのパターンを生成するステップと、
−前記縁部分に熱および圧力を印加し、それにより、前記粘着剤レーンが合わせて流れて連続した粘着剤縁部分をもたらすのを促進するステップと、
を含む方法。
【請求項２】
前記支持層が剥離層である、請求項１に記載の方法。
【請求項３】
前記裏当て層が、前記粘着剤レーンに積層される、請求項１または２に記載の方法。
【請求項４】
前記支持層が裏当て層である、請求項１に記載の方法。
【発明の詳細な説明】
【技術分野】
【０００１】
本発明は、特に突出した身体部分または身体の他の湾曲した貼付部位における、無傷の皮膚または損傷した皮膚に貼り付けるための粘着創傷ドレッシングに関する。
【背景技術】
【０００２】
創傷ドレッシングは、通常、柔軟性が限られた平坦構造である。これにより、指先、指関節、肘または膝等の突出した身体部分に貼り付けなければならない時に問題が発生する可能性がある。ドレッシングは、縁において容易にしわが寄る可能性があり、柔軟性が限られていることによる不快が生じる可能性がある。従来技術による解決法は、特定の用途または粘着剤の圧痕のパターン対して合わせてつくられた形状とともに、より軟質な粘着剤（それによりドレッシングの吸収特性が損なわれることが多い）、より薄いドレッシング（ドレッシングの緩衝効果が損なわれる）を使用することを含む。
【０００３】
湿気処理が限られていることにより、皮膚の浸軟が発生する可能性がある。浸軟を克服するために、ＣＭＣ系親水コロイド（ハイドロコロイド）粒子または他の吸収材料を粘着剤マトリックス内に混合することができる。湿気処理に関するこうした限界を克服する別の方法は、いくつかの領域において材料の厚さを制限することができるさまざまなパターンを含むことであり、これにより、ドレッシング全体の湿気スループットが改善される。しかしながら、両解決法には、それら自体いくつかの限界もあり、親水コロイドドレッシングは、こうした混合系の性質のために吸水を遅らせることになり、水処理粒子の可用性が疎水性マトリックスの奥深くに埋もれる可能性がある。パターン構造はこうした問題のいくつかを解決することができるが、製造が、不連続な段階工程のために複雑であり時間がかかる可能性がある。
【発明の概要】
【発明が解決しようとする課題】
【０００４】
本発明の１つの目的は、吸収特性を損なうことなく柔軟性の高いドレッシングを提供することである。
【０００５】
本発明の目的は、ドレッシングを取り除くことなく損傷の視診を容易にすることである。
【０００６】
さらに本発明の目的は、ドレッシングの粘着力を、同じ粘着剤を用いるがドレッシングの構成を変えて調整することができる、ドレッシング構造を提供することである。
【０００７】
さらに別の目的は、蒸発を通して滲出物を処理することができる粘着ドレッシングを提供することである。
【図面の簡単な説明】
【０００８】
【図１】斜視図で見た本解決法の実施形態を示す。
【図２】上方から見た本発明の別の実施形態を開示する。
【図３ａ−ｃ】本発明の異なる実施形態を断面で示す。
【図４ａ−ｂ】切り取られている実施形態の断面を示す。
【図５】透水性試験を示す。
【図６−１０】粘着剤レーンの寸法試験の結果を示す。
【発明を実施するための形態】
【０００９】
第１態様では、本発明は、皮膚または創傷に貼り付けるための粘着ドレッシングに関し、本ドレッシングは、皮膚対向面および非皮膚対向面を有する裏当て層を備え、皮膚対向面には、実質的に平行な粘着剤レーンが設けられ、それら粘着剤レーンは、コーティングされていない裏当て層の一部によって互いから隔置されるように、間に間隔をあけて配置されており、粘着剤レーンの厚さは０．２５ｍｍ〜０．９ｍｍである。
【００１０】
裏当て層に幅の狭い平行なレーンで粘着剤を設けることにより、ドレッシングの柔軟性および湿気処理の改善が達成される。こうしたドレッシングは、水ぶくれ、創傷、湿疹、または保護が必要な露出した皮膚部分等、損傷した皮膚または無傷の皮膚に貼り付けるのに好適である。粘着剤により、優れた粘着および湿気処理が容易になり、粘着剤部分の間の非粘着剤部分により、ドレッシングに高い柔軟性が与えられ、突出している身体部分にドレッシングを、ドレッシングにしわがなくまたはより少ないしわで貼り付けることが可能になり、皮膚に対するストレスが軽減される。
【００１１】
さらに、粘着剤をレーンで設けることにより、ドレッシングの粘着力を、粘着剤組成を変更することなく、所望の目的に対して調整しそれに合わせてつくることができる。したがって、ドレッシングの容易な除去を促進することができる。
【００１２】
意外なことに、上述したような平行なレーンを用いることにより、最終的なドレッシングに高度な柔軟性が与えられることが分かった。特に、指先、肘等、ドレッシングを貼り付けることが困難な領域で使用される場合。従来の平坦な粘着パッチを使用する場合、薄い粘着パッチであっても、折目が発生する可能性があり、長期の粘着、視覚的外観およびドレッシングの快適さが損なわれる。
【００１３】
実質的に平行とは、隣接するレーンの間の間隔が、一方の縁から他方の縁までドレッシングを横切って実質的に不変であり、それにより、隣接するレーンの間の間隔が最大でも０．０５ｍｍしか変化しないことを意味する。
【００１４】
厚さは、皮膚対向面から非皮膚対向面までドレッシングを横切る方向として定義される。
【００１５】
粘着剤レーンの厚さは、０．２ｍｍ〜０．９ｍｍ、０．２ｍｍ〜０．８ｍｍ、０．２５ｍｍ〜０．９ｍｍ、０．２５ｍｍ〜０．８ｍｍ、０．３ｍｍ〜８ｍｍまたはさらには０．３ｍｍ〜０．７ｍｍ等、０．１ｍｍ〜１ｍｍであり得る。レーンの断面を実質的に矩形とすることができ、またはレーンはより曲線状構成を有することができる。本明細書で定義するような粘着剤レーンの厚さは、最も厚い箇所、典型的にはレーンの中間で測定される。
【００１６】
粘着剤レーンの厚さは、ドレッシングに緩衝効果を与えることができる。さらに、粘着剤が吸収性である場合、ドレッシングの吸収力は、粘着剤層の厚さの増大によって増大する可能性がある。
【００１７】
レーンの幅は、２ｍｍ〜５ｍｍ、２．５ｍｍ〜５ｍｍまたはさらには３ｍｍ〜４ｍｍ等、１ｍｍ〜５ｍｍ等、０．５ｍｍ〜６ｍｍであり得る。幅は、個々のレーンの縁から縁まで測定される。ドレッシングのすべてのレーンが同じ幅を有することができ、または異なる幅を有することができる。
【００１８】
レーンの幅は、レーンの厚さの少なくとも７５％またはさらには少なくとも１００％等、少なくとも５０％であり得る。
【００１９】
レーンの幅を、粘着剤レーンの間の空間の幅より７５％またはさらには１００％等、少なくとも５０％広くすることができる。
【００２０】
レーンの間に、粘着剤によって覆われていない空間容積がある。レーンの間のこの空間の幅を、粘着剤レーンの幅と同じかまたはそれより小さくすることができる。空間容積の幅は、２ｍｍ〜５ｍｍ、２．５ｍｍ〜５ｍｍまたはさらには３ｍｍ〜４ｍｍ等、１ｍｍ〜５ｍｍ等、０．５ｍｍ〜６ｍｍであり得る。レーンの間の空間容積は、空気のみによって充填されているという意味で空であり得る。
【００２１】
レーンのパターンは、粘着剤レーンの幅がレーンの間の非粘着剤空間容積の幅と同じであるという意味で対称であり得る。
【００２２】
本ドレッシングによって、液体を保持することができるコーティングされていない容積により、かつこうした容積の高さのために露出した粘着剤面積が増大するため、よりすぐれた湿気処理が促進される。
【００２３】
平行な粘着剤レーンは実質的に直線状であり、またはレーンは湾曲し、たとえば、波形パターンあるいはジグザグパターンであり得る。
【００２４】
レーンは、ドレッシングの縁から縁まで延在することができる。レーンは、ドレッシングの最長寸法を横切ることができ、またはドレッシングの長手方向にあり得る。一実施形態では、レーンは、斜面にあり、たとえば、ドレッシングの対称な中心軸に対しておよそ４５度の角度を画定することができる。
【００２５】
本ドレッシングは、連続した粘着剤縁部分を備えることができる。こうした縁部分は、非粘着剤空間容積を介してドレッシングから染み出ないように滲出物を制御するために有利であり得る。
【００２６】
本ドレッシングは、好適な切片に切断するかまたは裂き取ることができる細長いテープの形態であり得る。レーンを、テープの長さ方向に対して実質的に垂直とすることができ、それにより非粘着剤部分に沿ってテープを切断することが可能になる。切断されると、過剰な裏当て層は垂れ下がり、それにより、他の場合に粘着ドレッシングにおいて切断時に発生するような、厚い露出した粘着剤縁が回避される。
【００２７】
粘着剤は、水ぶくれまたは創傷からの湿気を処理することができる、親水コロイド粘着剤であり得る。本ドレッシングに、全体にわたって同じ粘着剤を提供することができ、またはドレッシングは、異なるレーンに配置された２種以上の粘着剤を含むことができる。
【００２８】
一実施形態では、本ドレッシングは、軟膏、クリーム等、非粘着特性の１つまたは複数のレーンを備えることができる。
【００２９】
粘着剤レーンのうちの１つまたは複数は、創傷治癒を促進し、痛みまたは感染を低減する薬品等、有効成分を含むことができる。こうした成分の例は、銀化合物またはイブプロフェンであり得る。
【００３０】
裏当て層を、水不浸透性蒸気透過性とすることができ、それにより、高い透湿性を促進にするが、さらに汚染物質または汚れから創傷を保護する。一実施形態では、裏当て層はポリウレタンフィルムである。
【００３１】
裏当て層を、透明または半透明とすることができ、それにより、粘着剤をゆるめてドレッシングを取り除くことなく、ドレッシングを通して損傷を視診することが可能になる。粘着剤レーンの間の非粘着剤内部空間は、視診を容易にするために透明または半透明であり得る。
【００３２】
別の態様では、本発明は、粘着ドレッシングを製造する方法であって、支持層を提供するステップと、少なくとも１つのノズルから支持層の一方の表面にくし状部にわたって粘着剤を配置し、それにより、コーティングされていない支持層のストリップによって分離された実質的に平行な粘着剤レーンのパターンを生成するステップとを含む方法に関する。
【００３３】
支持層を、製造工程中に一時的な搬送層である、剥離層とすることができ、または最終的な製品における剥離ライナとして使用することができる。剥離層は、剥離層からの粘着剤の容易な剥離を促進するために、たとえばコーティングの形態の非付着特性を有している。その後、粘着剤レーンに裏当て層を積層することができる。
【００３４】
支持層を、最終的なドレッシングの裏当て層とすることができ、したがって、粘着剤を裏当て層に直接コーティングすることができる。
【００３５】
粘着剤レーンがある裏当て層を、その後、個々のドレッシングに切断し、任意選択的に、縁部分において面取りすることができる。
【００３６】
粘着剤レーンの高さにより、裏当て層がこうしたレーンの側部に付着することができ、これにより、裏当て層が表面により近く配置され、ドレッシングと皮膚／創傷との間に全体的なより緊密な結合が形成される。これにより、ドレッシングが、他の場合ではより平坦な設計またはパターン化設計によって困難であった複雑かつ突出する表面に粘着する能力が向上する。
【００３７】
本ドレッシング解決法は、コーティング工程が容易かつ高速であり、後続するドレッシングへの成形が同様に単純かつ周知であるため、製造が容易である。成形は、空間容積が、面取り工程中に過剰な材料が周囲で動くための貯蔵所として作用するという事実によってさらに簡略化され、したがって、ドレッシングの材料に対してかけられる応力が低減する。
【００３８】
図面の詳細な説明
ここで、本発明について図を参照してさらに詳細に説明する。
【００３９】
図１は、ドレッシングの実施形態を斜視図で示し、ドレッシングは裏当て層（２）を備え、裏当て層（２）には、ドレッシングの縁から縁まで延在しドレッシングの対称長さ軸（Ａ）に対して実質的に垂直である、不連続の粘着剤レーン（１）が設けられている。
【００４０】
図２は、ドレッシングに連続した粘着剤ボーダ（ｂｏｒｄｅｒ）（３）が設けられている実施形態を示す。ドレッシングの中心部分に、粘着剤の不連続な湾曲したレーン（１）が設けられている。
【００４１】
図３ａは、粘着剤レーン（１）の断面形状が実質的に矩形である実施形態を示す。図３ｂでは、レーン（１）の断面は丸く、図３は、粘着剤レーン（１）の幅が異なる実施形態を示す。
【００４２】
図４は、切断されている本発明の実施形態、たとえば図１に示す実施形態を示す。空間容積に沿ってドレッシングを切断することにより、裏当て層の端部切片は隣接する粘着剤レーンの周囲で垂れ下がる可能性があり、それにより、衣服に付着しかつ／または湿気を吸収する可能性がある厚い粘着剤ボーダの露出が回避される。
【実施例】
【００４３】
実験
透水性（ＭＶＴＲ）
これらのサンプルの経時的な透水性を求めた。
サンプル１：粘着剤コーティングなしの裏当て層、
サンプル２：一方の側が、粘着剤のない領域によって分離された実質的に平行な粘着剤レーンでコーティングされた裏当て層、
サンプル３：粘着剤の連続した層でコーティングされた裏当て層。
【００４４】
３つのサンプルの裏当て層は、３０μｍ厚さのＰＵフィルムの形態であった。サンプル２および３では、粘着剤を、縁部分で面取りし、サンプルは表面積が８．６ｃｍ2であった。
【００４５】
サンプル１は、サイズがφ２０ｍｍ（３．１４ｃｍ2）の裏当て層の形態であった。
【００４６】
サンプル２の粘着剤レーンは、幅が５ｍｍであり、幅が２．５ｍｍの粘着剤のないレーンによって分離された。
【００４７】
サンプル２および３の粘着剤層の厚さは０．３５ｍｍであった。
【００４８】
経時的な透水性を求め、その結果は図５から明らかとなり、そこでは、塗りつぶした円がサンプル１を表し、塗りつぶされていない円がサンプル２を表し、塗りつぶされていない正方形がサンプル３を表している。分かるように、本発明によるドレッシングの透水性は、粘着剤が完全にコーティングされた裏当て層の透水性より著しく高いが、コーティングされていない裏当て層より低かった。
【００４９】
透水性（ＭＶＴＲ）を、国際標準規格ＡＳＴＭ９６、逆カップ（ｉｎｖｅｒｔｅｄ  ｃｕｐ）法によって求めた。液体として０．９％ＮａＣｌ溶液を使用し、試験を３７℃および１５％ＲＨで行った。
【００５０】
伸び
サンプルドレッシングの伸びを、２５ｍｍ×１００ｍｍのサンプルサイズを用いて測定した。サンプルを、引張強度装置に取り付け、５００ｍｍ／分の速度を用いてその元の長さの１００％（１００ｍｍから２００ｍｍに）引き伸ばした。１００％で加えられた力を記録した。試験を、ドレッシングの粘着剤レーンがそれぞれ垂直でありかつ引張方向に対して平行であるように行った。
【００５１】
レーンに対して垂直な伸び
表１は、種々の粘着剤レーン幅に対してサンプルを１００％伸長させるために必要な力を示す。サンプルのすべてが、粘着剤厚さが０．５ｍｍであり、裏当て層が３０μｍ厚さＰＵフィルムの形態であった。
【００５２】
【表１】
0006258957.tif 000002
【００５３】
表１から分かるように、ドレッシングを伸長させるために必要な力は、粘着剤がレーンでコーティングされている場合の方が小さく、より柔軟性が高く剛性が低いドレッシングが容易になった。
【００５４】
レーンに対して平行な伸び
表２は、粘着剤レーンの種々の幅に対してサンプルを１００％伸長させるために必要な力を示す。サンプルのすべてが、粘着剤厚さが０．５ｍｍであり、裏当て層が３０μｍ厚さのＰＵフィルムの形態であった。
【００５５】
【表２】
0006258957.tif 000003
【００５６】
この場合もまた、ドレッシングを伸長させるために必要な力は、粘着剤レーンが設けられた場合の方が低いことが分かったが、垂直レーンの場合ほど影響は明確でなかった。
【００５７】
形状
粘着剤レーンの寸法とレーンの間の空間との間の関係を調べた。
【００５８】
ドレッシングに、ドレッシングの中心部分を囲む連続した粘着剤縁部分が設けられる場合、中心部分の粘着剤レーンの寸法を最適化することができる。裏当て層に、粘着剤のない部分によって分離された粘着剤レーンを設け、縁部分に熱および圧力を印加することにより、縁部分における粘着剤レーンが合わせて流れて連続した粘着剤縁部分をもたらすのを促進することによって、ドレッシングを製造することができる。しかしながら、これを行うために、粘着剤の厚さとレーンの間の間隔とのバランスをとるべきであり、すなわち、粘着剤の厚さが低すぎ、同時に、レーンの間の間隔が大きすぎる場合、連続した縁部分を形成するために縁を閉鎖することが困難である可能性がある。縁が開放している場合、創傷滲出物がドレッシングから漏れ出る可能性があるとともに、汚れがドレッシングの下に入り皮膚／創傷を汚染する可能性がある。一方、レーンの厚さが高すぎ、かつ／またはそれらの間の間隔が小さすぎる場合、レーンは、合わせて流れるかまたは付着することになるため、明確に画定されない可能性がある。
【００５９】
レーンの形状と閉鎖された縁部分を容易にすることができることとの間の関係を求めるために、厚さおよびレーンの間の間隔を変化させた複数の粘着剤サンプルを製作した。サンプルを、縁において閉鎖されかつ同時に明確に画定されたレーンを有しているか否かに関して、視覚的に評価した。
【００６０】
サンプルは、一方の面に後述するような粘着剤レーンがコーティングされた、３０μｍ厚さのポリウレタン裏当て層を含んでいた。粘着剤は、スチレン−イソプレン−スチレン（ＳＩＳ）粘着剤であり、カルボキシメチルセルロース（ＣＭＣ）の形態の３８％親水コロイドを含む。
【００６１】
結果を以下の表３に示す。サンプルの粘着剤レーンは対称であり、それは、粘着剤レーンが、それらの間の非粘着剤空間の幅と同じ幅であったことを意味する。
【００６２】
【表３】
0006258957.tif 000004
【００６３】
以下、図６〜図１０は、表３に示す３つの条件を記述する。
【００６４】
縁が閉鎖された、明確に画定されたレーン
図６の顕微鏡画像は、縁部分の拡大図を示し、そこでは、縁が正しく閉鎖されていることが分かる。粘着剤と非粘着剤との間の遷移部を示すために黒い線を引いた。
【００６５】
図７は、図６同じドレッシングを示す。縁が閉鎖されているが、レーンは依然として明確に画定されている。
【００６６】
開放された縁
図８の顕微鏡画像は、縁が適切に閉鎖されなかったドレッシングを示す。この場合もまた、粘着剤と非粘着剤との間の遷移部を示すために、黒い線が引かれている。
【００６７】
図９は、縁が開放されたことを示す。
【００６８】
適切に画定されていないレーン
図１０は、レーンが合わせて流れているために明確に画定されていないが、縁が閉鎖されているドレッシングを示す。
【図１】
0006258957.tif 000005
【図２】
0006258957.tif 000006
【図３ａ）】
0006258957.tif 000007
【図３ｂ）】
0006258957.tif 000008
【図３ｃ）】
0006258957.tif 000009
【図４】
0006258957.tif 000010
【図５】
0006258957.tif 000011
【図６】
0006258957.tif 000012
【図７】
0006258957.tif 000013
【図８】
0006258957.tif 000014
【図９】
0006258957.tif 000015
【図１０】
0006258957.tif 000016